Brevet FR3071754A1 (20190405)

REVENDICATIONS1. Procédé de fabrication d'un noyau céramique comprenant les étapes successives suivantes : -a) coulée ou injection basse pression dans un moule sacrificiel ou permanent imprimé 3D d'une suspension comprenant une poudre céramique, un solvant, éventuellement un dispersant et un système gélifiant constitué par soit un mélange monomère/réticulant/initiateur soit un polymère gélifiable ; -b) gélification de la suspension de l'étape a), avantageusement par voie thermique ou chimique ; -c) éventuel séchage du gel de céramique obtenu à l'étape b) ; -d) démoulage ou élimination du moule de façon à obtenir un noyau cru compact ; -e) séchage du noyau cru obtenu à l'étape d) si l'étape c) n'a pas été mise en oeuvre; -f) déliantage du noyau cru compact obtenu à l'étape d) ou e) ; -g) frittage de la pièce obtenue à l'étape f) -h) récupération du noyau céramique.\n<CLM>\1\tProcédé selon la revendication 1, caractérisé en ce que le solvant de l'étape a) est de l'eau.\n<CLM>\1\tProcédé selon l'une quelconque des revendications 1 ou 2, caractérisé 25 en ce que la teneur en charge solide de la suspension de l'étape a) est comprise entre 45 et 70% en volume par rapport au volume total de la suspension.\n<CLM>\1\tProcédé selon l'une quelconque des revendications 1 à 3, caractérisé en ce que le mélange monomère/réticulant du système gélifiant est choisi dans le groupe constitué par le mélange méthacrylamide / N,1\11 méthylènebisacrylamide et le mélange 2-hydroxyéthyl méthacrylate/ N,N' 5 méthylènebisacrylamide, avantageusement il s'agit du mélange méthacrylamide / N,N' méthylènebisacrylamide.\n<CLM>\1\tProcédé selon l'une quelconque des revendications 1 à 3, caractérisé en ce que le polymère gélifiable est un biopolymère, avantageusement choisi 10 dans le groupe constitué par la farine de riz complet, l'amidon, le chitosane, le blanc d'ceuf et la gélatine, de façon avantageuse il s'agit de l'amidon de pois.\n<CLM>\1\tProcédé selon l'une quelconque des revendications 1 à 5, caractérisé en 15 ce que l'étape b) de gélification a lieu par voie thermique à une température comprise entre 50 et 90°C, pendant une durée comprise entre 1 et 10 heures et dans une atmosphère ayant un taux d'humidité compris entre 50 et 95% 20\n<CLM>\1\tProcédé selon l'une quelconque des revendications 1 à 6, caractérisé en ce que le moule de l'étape a) est un moule sacrificiel et en ce que l'étape d) consiste en l'élimination du moule par voie mécanique, chimique ou thermique. 25\n<CLM>\1\tProcédé selon la revendication 7, caractérisé en ce que le moule est en polymère biosourcé, avantageusement choisi parmi le poly-(acide lactique), le polycarbonate, la polycaprolactone et le polyamide. 26\n<CLM>\1\tProcédé selon l'une quelconque des revendications 7 ou 8, caractérisé en ce que l'étape c) de séchage et l'étape d) d'élimination du moule sont réalisées en une seule étape par lyophilisation. 5\n<CLM>\1\tSuspension pour la fabrication d'un noyau céramique par coulée ou injection basse pression, avantageusement selon l'une quelconque des revendications 1 à 9, comprenant une poudre céramique, un solvant, un dispersant et un système gélifiant constitué par soit un mélange monomère/réticulant/initiateur soit un polymère gélifia ble, io avantageusement la suspension est telle que définie dans l'une quelconque des revendications 2 à 5.